(57)【要約】【課題】プラズマディスプレイパネルの駆動電圧を低下させる。【解決手段】少なくとも、Ｃａ、Ｓｒより選ばれた一種類以上と、Ｓｂと、Ｏ（酸素）を主成分とする化合物を、電子放出材料として用いて、プラズマディスプレイパネルを構成する。【選択図】図３
2010033807.tif 000002
【特許請求の範囲】
【請求項１】
少なくとも、Ｃａ、Ｓｒ、Ｂａより選ばれた一種類以上と、Ｓｂと、Ｏ（酸素）を主成分とする化合物を、電子放出材料として用いた
プラズマディスプレイパネル。
【請求項２】
少なくとも、Ｃａ、Ｓｒ、Ｂａより選ばれた一種類以上と、Ｓｂと、Ｏ（酸素）を主成分とする化合物は、放電空間に臨むように配設されている
請求項１に記載のプラズマディスプレイパネル。
【請求項３】
少なくとも、Ｃａ、Ｓｒ、Ｂａより選ばれた一種類以上と、Ｓｂと、Ｏ（酸素）を主成分とする化合物が、Ｃａ、Ｓｒ、Ｂａの一種類以上とＳｂとＯが特定の比率で化合物を形成した結晶性物質である
請求項１または２のいずれかに記載のプラズマディスプレイパネル。
【請求項４】
少なくとも、Ｃａ、Ｓｒ、Ｂａより選ばれた一種類以上と、Ｓｂと、Ｏ（酸素）を主成分とする化合物が、
ＣａＳｂ２Ｏ４またはＳｒＳｂ２Ｏ４あるいはこれらの固溶体、
Ｃａ２Ｓｂ２Ｏ５またはＳｒ２Ｓｂ２Ｏ５あるいはこれらの固溶体、
ＳｒＳｂ４Ｏ９、
ＣａＳｂ２Ｏ６またはＳｒＳｂ２Ｏ６またはＢａＳｂ２Ｏ６あるいはこれらの固溶体、
Ｃａ２Ｓｂ２Ｏ７またはＳｒ２Ｓｂ２Ｏ７あるいはこれらの固溶体、
Ｂａ３ＭｇＳｂ２Ｏ９、
のいずれか一種類以上である
請求項１〜３のいずれかに記載のプラズマディスプレイパネル。
【請求項５】
第１のパネルと第２のパネルとを含み、前記第１のパネルと前記第２のパネルとの間に放電空間が形成されているプラズマディスプレイパネルであって、
前記第１のパネルは、基板と、前記基板上に形成された第１の電極と、前記第１の電極を覆う第１の誘電体層とを含み、
前記第２のパネルは、基板と、前記基板上に形成された第２の電極と、前記第２の電極を覆う第２の誘電体層と、蛍光体層とを含み、
前記放電空間に面するように、請求項１〜４のいずれかに記載の化合物が配置されている
プラズマディスプレイパネル。
【請求項６】
前記化合物が、粒子および膜から選ばれる少なくとも１つの形態で配置されている
請求項５に記載のプラズマディスプレイパネル。
【請求項７】
前記第１のパネルおよび第２のパネルから選ばれる少なくとも１つのパネル上に、前記化合物が形成されている
請求項５に記載のプラズマディスプレイパネル。
【請求項８】
前記第１の誘電体層上に保護層が形成されている
請求項５に記載のプラズマディスプレイパネル。
【請求項９】
前記保護層がＭｇＯからなる
請求項８に記載のプラズマディスプレイパネル。
【請求項１０】
前記化合物が前記保護層上に配置されている
請求項８または９に記載のプラズマディスプレイパネル。
【請求項１１】
前記保護層が前記化合物を含んでいる
請求項８に記載のプラズマディスプレイパネル。
【発明の詳細な説明】
【技術分野】
【０００１】
本発明は、プラズマディスプレイパネル（ＰＤＰ）に関する。
【背景技術】
【０００２】
プラズマディスプレイパネル（以下ＰＤＰと略す）は、薄型ディスプレイパネルの中で、大型化が容易、高速表示が可能、低コストといった特徴から、実用化され、急速に普及している。
現在実用化されている一般的なＰＤＰの構造は、それぞれ前面側と背面側となる、２枚の対向するガラス基板に、それぞれ規則的に配列した一対の電極を設け、これらの電極を被覆するように低融点ガラス等の誘電体層を設ける。背面基板の誘電体層上には蛍光体層を設け、前面基板の誘電体層上には、誘電体層をイオン衝撃に対して保護し、かつ２次電子放出を目的とした保護層として、ＭｇＯ層が設けられる。そして２枚の基板間にＮｅ、Ｘｅ等の不活性ガスを主体とするガスを封入し、電極間に電圧を印加して放電を発生させることにより蛍光体を発光させて表示を行う。
【０００３】
ＰＤＰにおいては、高効率化が強く要求されており、その手段としては、誘電体層を低誘電率化する方法や、放電ガスのＸｅ分圧を上げる方法が知られている。しかしながら、このような手段を用いると、放電開始電圧や維持電圧が上昇してしまうという問題点があった。
一方、保護層に用いる材料として、２次電子放出係数の高い材料を用いれば、放電開始電圧や維持電圧を下げる事が可能である事が知られており、高効率化や、耐圧の低い素子を用いる事による低コスト化が実現可能となる。このため、ＭｇＯの変わりに、同じアルカリ土類金属酸化物であるが、より２次電子放出係数の高い、ＣａＯ、ＳｒＯ、ＢａＯを用いたり、これら同士の固溶体を用いる事が検討されている（特許文献１及び２など）。
【特許文献１】特開昭５２−６３６６３号公報
【特許文献２】特開２００７−９５４３６号公報
【発明の開示】
【発明が解決しようとする課題】
【０００４】
しかしながら、ＣａＯ、ＳｒＯ、ＢａＯなどは、ＭｇＯに比べて化学的に不安定であり、空気中の水分や炭酸ガスと容易に反応して、水酸化物や炭酸化物を形成する。このような化合物を形成すると、２次電子放出係数が低下して、期待した低電圧化が得られなかったり、あるいは電圧低下に必要とされるエージング時間が非常に長くなってしまい、実用的ではなくなるといった問題点があった。
【０００５】
こうした化学反応による劣化は、実験室レベルで少量を作製する場合には、作業の雰囲気ガスを制御するといった方法で回避可能であるが、製造工場での全ての工程を雰囲気管理するのは困難であり、また可能であっても高コスト化につながる。このため、従来より２次電子放出係数の高い材料の使用が検討されてきたにもかかわらず、未だに実用化されているのはＭｇＯのみであり、充分な低電圧化や高効率化が実現されていなかった。
【課題を解決するための手段】
【０００６】
本発明は、少なくとも、Ｃａ、Ｓｒ、Ｂａより選ばれた一種類以上と、Ｓｂと、Ｏ（酸素）を主成分とする化合物を、電子放出材料として用いことを特徴とする、プラズマディスプレイパネルである。
前記化合物は、Ｃａ、Ｓｒ、Ｂａの一種類以上とＳｂを特定の比率で含む結晶性酸化物が望ましい。
【０００７】
Ｃａ、Ｓｒ、Ｂａより選ばれた一種類以上と、Ｓｂと、Ｏを主成分とする化合物は、放電空間に臨むように配設することもできる。
【発明の効果】
【０００８】
本発明によれば、化学的に安定化された、２次電子放出係数の高い化合物を用いる事により、駆動電圧の低いプラズマディスプレイパネルを提供できる。
【発明を実施するための最良の形態】
【０００９】
発明者等は、詳細な検討の結果、２次電子放出効率は高いが化学的に不安定なＣａＯ、ＳｒＯ、ＢａＯに、Ｓｂ２Ｏ３またはＳｂ２Ｏ５あるいはその両者を反応させ、Ｃａ、Ｓｒ、Ｂａのいずれか一種類以上とＳｂとＯを含む化合物とする事により、２次電子放出効率を低下させずに化学的な安定性を高めることが出来、これを用いる事により、ＭｇＯを用いた場合よりも駆動電圧が低下したＰＤＰが得られることを見出した。
【００１０】
Ｃａ、Ｓｒ、Ｂａいずれか一種類以上とＳｂとＯを主成分とする化合物としては、これらを含むアモルファス状態のものでもかまわない。しかし、より安定性を高めるためには、結晶性化合物が望ましい。結晶性化合物としては、ＣａＳｂ２Ｏ４、ＳｒＳｂ２Ｏ４、Ｃａ２Ｓｂ２Ｏ５、Ｓｒ２Ｓｂ２Ｏ５、ＳｒＳｂ４Ｏ９、ＣａＳｂ２Ｏ６、ＳｒＳｂ２Ｏ６、ＢａＳｂ２Ｏ６、Ｃａ２Ｓｂ２Ｏ７、Ｓｒ２Ｓｂ２Ｏ７、Ｂａ３ＭｇＳｂ２Ｏ９などが挙げられる。
【００１１】
これらの中で、一般に２次電子放出効率は、Ｓｂの平均価数が低いもの、すなわちＳｂ５＋よりもＳｂ４＋、Ｓｂ４＋よりもＳｂ３＋となるほうが高くなる傾向があるが、価数が低いものは、合成時に非酸化雰囲気で合成する必要性があり、また酸素存在下における熱的安定性（耐酸化性）は、価数が高いものほど高い。
また２次電子放出係数は、ＣａＯよりもＳｒＯを、ＳｒＯよりもＢａＯを含むもののほうが高く、また、同じＢａＯを含むものであれば、その含有量が多い方が高くなる傾向がある。しかしながら、化学的安定性はその逆の順序になる傾向がある。
【００１２】
必要とされる化学的安定性や熱的安定性（耐酸化性）は、実際に製造を行う工程条件により様々であるので、一概にどの化合物が最も良いと決めることは難しいが、ＳｒＳｂ２Ｏ４やＳｒＳｂ４Ｏ９は、二次電子放出係数が大きく、それでいて化学的安定性、熱的安定性も比較的優れているので、望ましい。
Ｃａ、Ｓｒ、Ｂａのいずれか一種類以上とＳｂとＯを主成分とする化合物を合成する方法としては、その形態として、固相法、液相法、気相法が挙げられる。
【００１３】
固相法は、それぞれの金属を含む原料粉末（金属酸化物、金属炭酸塩等）を混合し、ある程度以上の温度で熱処理して反応させる方法である。
液相法は、それぞれの金属を含む溶液を作り、これより固相を沈殿させたり、あるいは基板上にこの溶液を塗布後、乾燥し、ある程度以上の温度で熱処理等を行って固相とする方法である。
【００１４】
気相法は、蒸着、スパッタリング、ＣＶＤ等の方法によって膜状の固相を得る方法である。気相法によれば、上述した、Ｃａ、Ｓｒ、ＢａとＳｂが特定の比率となる結晶性酸化物以外にも、Ｃａ、Ｓｒ、Ｂａより選ばれた一種類以上と、ＳｂとＯ（酸素）を主成分とするアモルファス状態の化合物を得ることも出来る。このアモルファス状態の膜も、ＣａＯ、ＳｒＯ、ＢａＯと比較すれば化学的により安定であり、かつＭｇＯよりも高い二次電子放出効率を持つため、ＰＤＰの駆動電圧を低減する事が出来る。しかしながら、化学的安定性は結晶性化合物の方が高く、また合成法として、気相法は固相法等よりも高コストとなるため、結晶性化合物の方が、より望ましい。
【００１５】
次に、これらの化合物をＰＤＰパネルのどの部分に形成するかについては、一般的には、前面板の電極を覆う誘電体層の上に形成すれば良い。しかしながら、他の部位、例えば蛍光体部やリブ表面等の位置に形成しても、放電空間に面した位置であれば、形成しないものに比べて、駆動電圧低下の効果は認められる。
次に、これらの化合物の形態については、例えば前面板の電極を覆う誘電体層の上に形成する場合を考えると、誘電体層の上に通常保護膜として形成されるＭｇＯ膜のかわりに、これらの化合物の膜を形成したり、これらの粉末を散布する、あるいはＭｇＯ膜を形成したさらに上に、これらの化合物の膜を形成したり、これらの化合物の粉末を散布する、といった方法をとれば良い。粉末で用いる場合の粒子径は、０．１μｍ〜１０μｍ程度の範囲内で、セルサイズ等にあわせて選択すれば良い。
【００１６】
また、ＣａやＳｒのサイトは、同じ２価のＭｇやＢａ、３価のＬａ、１価のＫ等で部分的に置換可能であり、Ｓｂのサイトも３価のＩｎ、５価のＮｂ等で部分置換可能であるが、主成分が、Ｃａ、Ｓｒ、Ｂａから選ばれた１種類以上とＳｂとＯでありさえすれば、これらの少量の置換は、本発明の化合物の特性（化学的に安定かつ二次電子放出効率が高い）を本質的に損なうものでない限り、かまわない。
【００１７】
ここで、主成分とは、他の元素で置換されても特性が発現されるのに必要な組成範囲であって、一概に決める事は難しいが、おおよその範囲としては、陽イオン元素の合計元素比で８割以上、より望ましくは９割以上が、Ｃａ、Ｓｒから選ばれた１種類以上とＳｎとＳｂであれば良い。
次に、本発明のＰＤＰの具体例を図を用いて説明する。本発明によるＰＤＰの一例を図１および２に示す。図１は、当該ＰＤＰ１００の分解斜視図である。図２は、当該ＰＤＰ１００の縦断面図（図１、Ｉ−Ｉ線断面図）である。図１および２に示すように、ＰＤＰ１００は、前面パネル１と背面パネル８とを有している。前面パネル１と背面パネル８との間には、放電空間１４が形成されている。このＰＤＰは、ＡＣ面放電型であって、保護層が上述した化合物で形成されている以外は従来例にかかるＰＤＰと同様の構成を有する。
【００１８】
前面板１は、前面ガラス基板２と、その内側面（放電空間１４に臨む面）に形成された透明導電膜３およびバス電極４からなる表示電極５と、表示電極５を覆うように形成された誘電体層６と、誘電体層６上に形成された保護層７とを備えている。表示電極５は、ＩＴＯまたは酸化スズからなる透明導電膜３に、良好な導電性を確保するためＡｇ等からなるバス電極４が積層されて形成されている。
【００１９】
背面板８は、背面ガラス基板９と、その片面に形成したアドレス電極１０と、アドレス電極１０を覆うように形成された誘電体層１１と、誘電体層１１の上面に設けられた隔壁１２と、隔壁１２の間に形成された蛍光体層とを備えている。蛍光体層は、赤色蛍光体層１３（Ｒ）、緑色蛍光体層１３（Ｇ）および青色蛍光体層１３（Ｂ）がこの順に配列するように形成される。
【００２０】
上記蛍光体層を構成する蛍光体としては、例えば、青色蛍光体としてＢａＭｇＡｌ１０Ｏ１７：Ｅｕ、緑色蛍光体としてＺｎ２ＳｉＯ４：Ｍｎ、赤色蛍光体としてＹ２Ｏ３：Ｅｕを用いることができる。
前面板１および背面板８は、表示電極５とアドレス電極１０の各々の長手方向が互いに直交し、かつ互いに対向するように配置し、封着部材（図示せず）を用いて接合される。
【００２１】
放電空間１４には、Ｈｅ、Ｘｅ、Ｎｅ等の希ガス成分からなる放電ガスが封入されている。
表示電極５とアドレス電極１０は、それぞれ外部の駆動回路（図示せず）と接続され、駆動回路から印加される電圧によって放電空間１４で放電が発生し、放電に伴って発生する短波長（波長１４７ｎｍ）の紫外線で蛍光体層１３が励起されて可視光を発光する。保護層７に、上述した化合物が使用される。
【００２２】
本発明によるＰＤＰの他の一例を、図３および４に示す。図３は、当該ＰＤＰ２００の分解斜視図である。図４は、当該ＰＤＰ２００の縦断面図（図３、Ｉ−Ｉ線断面図）である。ＰＤＰ２００は、保護層７がＭｇＯからなり、上述した化合物２０が保護層７上に粒子の形態で配置されていること以外は、ＰＤＰ１００と同様の構造を有する。ＰＤＰ２００においても、化合物２０は、放電空間１４に面している。
【００２３】
次に、保護層７に、従来のＭｇＯ膜を用い、その上に、上述した化合物粉末を散布した場合のＰＤＰパネルの作製方法について、一例を挙げて説明する。まず、前面板を作製する。平坦な前面ガラス基板の一主面に、複数のライン状の透明電極を形成する。引き続き、透明電極上に銀ペーストを塗布した後、前面ガラス基板全体を加熱することによって、銀ペーストを焼成し、表示電極を形成する。
【００２４】
表示電極を覆うように、前面ガラス基板の上記主面に本発明のＰＤＰにおける誘電体層用ガラスを含むガラスペーストをブレードコーター法によって塗布する。その後、前面ガラス基板全体を９０℃で３０分間保持してガラスペーストを乾燥させ、次いで、５８０℃前後の温度で１０分間焼成を行う。
誘電体層上に酸化マグネシウム（ＭｇＯ）を電子ビーム蒸着法によって成膜し、焼成を行い、保護層を形成する。この時の焼成温度は５００℃前後である。
【００２５】
ＭｇＯ層上に、エチルセルロース等のビヒクルに粉末状の本発明の化合物を混合し、ペースト状としたものを印刷法等により塗布し、乾燥し、５００℃前後の温度で焼成して、散布層を形成する。
次に背面板を作製する。平坦な背面ガラス基板の一主面に、銀ペーストをライン状に複数本塗布した後、背面ガラス基板全体を加熱して銀ペーストを焼成することによって、アドレス電極を形成する。
【００２６】
隣り合うアドレス電極の間にガラスペーストを塗布し、背面ガラス基板全体を加熱してガラスペーストを焼成することによって、隔壁を形成する。
隣り合う隔壁同士の間に、Ｒ、Ｇ、Ｂ各色の蛍光体インクを塗布し、背面ガラス基板を約５００℃に加熱して上記蛍光体インクを焼成することによって、蛍光体インク内の樹脂
成分（バインダー）等を除去して蛍光体層を形成する。
【００２７】
こうして得た前面板と背面板とを封着ガラスを用いて貼り合わせる。この時の温度は５００℃前後である。その後、封止された内部を高真空排気した後、希ガスを封入する。以上のようにしてＰＤＰが得られる。
なお、上述したＰＤＰおよびその製造方法は一例であり、本発明はこれに限定されるものではない。
【００２８】
ＭｇＯ保護層のかわりに、上述した化合物を薄膜として形成する場合、ＭｇＯと同様に、電子ビーム蒸着等の、通常の薄膜プロセスを適宜用いれば良い。また、化合物粉末をビヒクルや溶媒等と混合して、比較的化合物粉末含有率の高いペースト状とし、これを印刷法等の方法で薄く広げた後、焼成して薄膜状、あるいは厚膜状としても良い。
一方、化合物粉末を散布する場合は、比較的化合物粉末含有率の低いペーストを用意して印刷法を用いたり、溶媒に粉末を分散させて散布したり、スピンコーター等を用いたりすれば良い。
【００２９】
以下、実施例を用いて本発明をさらに詳細に説明する。
［結晶性化合物］
本実施例では、ＣａＯ、ＳｒＯ、ＢａＯにとＳｂ２Ｏ３やＳｂ２Ｏ５を固相粉末法により反応させて、結晶性化合物を合成した場合の、化学的安定性の改善効果を示す。
出発原料として、試薬特級以上のＣａＣＯ３、ＳｒＣＯ３、ＢａＣＯ３およびＳｂ２Ｏ３、Ｓｂ２Ｏ５を用いた。これらの原料を、各金属イオンのモル比が、表１に示すようになるように秤量し、ボールミルを用いて湿式混合した後、乾燥し、混合粉末を得た。ただし、Ｎｏ．４、５は出発原料であるＳｎＯ２、Ｓｂ２Ｏ３そのものであるので、特に混合処理等は行わず、次の焼成も行わなかった。
【００３０】
これらの混合粉末をアルミナ坩堝に入れ、電気炉にて、ＳｂがＳｂ２Ｏ３のみのものは窒素中で、その他のものは空気中で９００〜１１００℃で２時間焼成した。得られた粉末の平均粒径を測定した。粒径の大きいものについては、エタノールを溶媒に用いて湿式ボールミル粉砕した。いずれの組成においても、平均粒径約３μｍとした。粉砕粉末の一部をＸ線回折法を用いて分析し、生成相を同定した。
【００３１】
次に粉砕粉末の一部を秤量し、吸湿性のない多孔質のセルに充填し、このセルを温度３５℃湿度６０％空気中の恒温恒湿槽に入れて１２時間放置し、放置後再度重量を測定し、重量増加率を測定した。その後、さらに温度６５℃湿度８０％空気中の恒温恒湿槽に入れて１２時間放置し、放置後再度重量を測定し、重量増加率（積算値）を算出した。この重量増加率が低いほど、化合物が、化学的な安定性に優れていることを意味する。一部の試料に対しては、恒温恒湿槽処理後のＸ線回折測定も行った。また比較のため、試料Ｎｏ．１７として、ＭｇＯの粉末を用いて、同様の重量増加率を測定した。
【００３２】
【表１】
2010033807.tif 000003
表１において、生成相のＸ線回折による分析では、Ｓｂの存在しないＮｏ．１〜３の内、Ｎｏ．１はＣａＯの生成が認められたが、Ｎｏ．２はＳｒＯに一部Ｓｒ(ＯＨ)２が混在しており、Ｎｏ．３はＢａＯ自体は観察されず、Ｂａ(ＯＨ)２とＢａＣＯ３の混合物であった。これは、ＣａＯよりＳｒＯ、ＳｒＯよりＢａＯとなるほど化学的に不安定となるために、焼成後の冷却中に空気中の水分や炭酸ガスと反応し、水酸化物や炭酸塩となったものと考えられる。Ｎｏ．３では、既にＢａＯが存在しなかったので最も不安定である事は明白であり、恒温恒湿槽での重量増加率測定は行わなかった。一方、Ｎｏ．４〜１１については、それぞれ目的の化合物の生成が認められた。
【００３３】
次に恒温恒湿処理における重量増加率測定では、Ｎｏ．１、２のＣａＯやＳｒＯでは、３５℃６０％１２ｈ放置でも増加率が非常に大きく、処理後の試料のＸ線回折では、酸化物の回折ピークは消失し、水酸化物と炭酸塩の生成が認められた。従って、これらが不安定である事は明白であり、６５℃８０％１２ｈの追加条件は行わなかった。一方、ＣａやＳｒを全く含まないＮｏ．４、５は、全く重量増加を示さず、安定であった。
【００３４】
これらに対してＮｏ．６〜１６は、ＣａやＳｒ、Ｂａを一部含むにもかかわらず、Ｎｏ．１、２、３より安定であり、特にＮｏ．６、７、１０〜１３は比較例であるＮｏ．１７のＭｇＯと比べても重量増加率が小さくなっており、処理後のＸ線回折でも、それぞれの回折ピークのみが認められ、化合物形成による安定化効果が確認出来た。
［ＰＤＰ］
本実施例では、本発明の化学的安定性が改善された化合物を用いたＰＤＰについて示す。厚さ約２．８ｍｍの平坦なソーダライムガラスからなる前面ガラス基板を用意した。この前面ガラス基板の面上に、ＩＴＯ（透明電極）の材料を所定のパターンで塗布し、乾燥した。次いで、銀粉末と有機ビヒクルとの混合物である銀ペーストをライン状に複数本塗
布した後、上記前面ガラス基板を加熱することにより、上記銀ペーストを焼成して表示電極を形成した。
【００３５】
表示電極を作製したフロントパネルに、ガラスペーストをブレードコーター法を用いて塗布し、９０℃で３０分間保持してガラスペーストを乾燥させ、５８５℃の温度で１０分間焼成することによって、厚さ約３０μｍの誘電体層を形成した。
上記誘電体層上に酸化マグネシウム（ＭｇＯ）を電子ビーム蒸着法によって蒸着した後、５００℃で焼成することによって保護層を形成した。
【００３６】
次に、比較例であるＮｏ．１〜５と、Ｓｂが３価となる化合物の代表としてＮｏ．７、Ｓｂが４価となる化合物としてＮｏ．１０、Ｓｂが５価となる化合物の代表としてＮｏ．１５の粉末約３重量部を、エチルセルロース系のビヒクル１００重量部と混合し、３本ロールを通してペーストとし、印刷法により、ＭｇＯ層上に薄く塗布し、９０℃で乾燥させた後、５００℃、空気中で焼成した。この際、ペーストの濃度調整によって、焼成後のＭｇＯ膜が粉末によって被覆される面積割合を１０％程度とした。比較のため、ペースト印刷を行わないものも作製した。
【００３７】
一方、以下の方法で背面板を作製した。まず、ソーダライムガラスからなる背面ガラス基板上にスクリーン印刷によって銀を主体とするアドレス電極をストライプ状に形成し、引き続き、前面板と同様の方法で、厚さ約８μｍの誘電体層を形成した。
次に、誘電体層上に、隣り合うアドレス電極の間に、ガラスペーストを用いて隔壁を形成した。隔壁は、スクリーン印刷および焼成を繰り返すことによって形成した。
【００３８】
引き続き、隔壁の壁面と隔壁間で露出している誘電体層の表面に、赤（Ｒ）、緑（Ｇ）、青（Ｂ）の蛍光体ペーストを塗布し、乾燥および焼成して蛍光体層を作製した。
作製した前面板、背面板を封着ガラスを用いて５００℃で貼り合わせた。そして、放電空間の内部を排気した後、放電ガスとしてＸｅを封入し、ＰＤＰを作製した。
作製したパネルを駆動回路に接続して発光させ、放電維持電圧を測定したところ、Ｎｏ．１、２、３の粉末を散布した場合は、ＭｇＯ薄膜のみの場合と比較して、ほぼ同じ電圧であった。これは、ペースト印刷によって、ＣａＯやＳｒＯ粒子の表面がＣａＣＯ３やＳｒＣＯ３に変化してしまい、本来は高いはずの二次電子放出効率が低下してしまったためと考えられる。
【００３９】
次にＮｏ．４、５の粉末を散布したものでは、初期には発光したものの、放電維持電圧が時間経過とともに急激に上昇し、発光させる事が不可能となった。この理由は明らかではないが、Ｓｂ２Ｏ３やＳｂ２Ｏ５自体には、ＰＤＰパネルの動作電圧を低下させる効果は全く認められなかった。
これらに対して、Ｎｏ．７、１０、１５の粉末を散布した場合、放電維持電圧は、下地ＭｇＯ膜のみの場合と比較して、それぞれ９、７、４％低下し、本発明の化合物形成によって安定性が向上し、高い二次電子放出効率を維持するという改善効果を確認する事が出来た。
【産業上の利用可能性】
【００４０】
本発明は、放電特性が改善されたプラズマディスプレイパネルを提供できる。
【図面の簡単な説明】
【００４１】
【図１】本発明によるＰＤＰの一例について説明するための分解斜視図
【図２】図１に示したＰＤＰの縦断面図
【図３】本発明によるＰＤＰの他の一例について説明するための分解斜視図
【図４】図３に示したＰＤＰの縦断面図
【符号の説明】
【００４２】
１    前面板
２    前面ガラス基板
３    透明導電膜
４    バス電極
５    表示電極
６    誘電体層
７    保護層
８    背面板
９    背面ガラス基板
１０    アドレス電極
１１    誘電体層
１２    隔壁
１３    蛍光体層
１４    放電空間
２０    化合物
【図１】
2010033807.tif 000004
【図２】
2010033807.tif 000005
【図３】
2010033807.tif 000006
【図４】
2010033807.tif 000007